УСТРОЙСТВО ДЛЯ ПРЕССОВАНИЯ ДРЕВЕСИНЫ
WOOD PRESSING DEVICE

Изобретение относится к устройствам для прессования древесины и предназначено для получения заготовок из прессованной древесины в виде брусков.
Известно устройство для прессования древесины, включающее корпус с установленной в нем матрицей коробчатого сечения и пуансон в виде клина, у которого рабочая часть выполнена в виде закрепленных на боковых гранях валков, диаметр которых возрастает от заходной к выходной части клина (патент РФ №2058889, кл. В27М 1/02, 27.04.1996, бюл. №17, прототип).
Недостатком данного устройства является то, что сдавленная древесина после прохождения валков распрессовывается и начинает давить на сердечник, при этом возникает значительное трение при движении сердечника между заготовками и требуется прикладывать значительное усилие к пуансону. Также сила реакции древесины приложена к подшипникам валков, из-за чего требуется брать подшипники большого диаметра.
Заявляемое устройство направлено на решение задачи повышения качества прессованной древесины и снижения требуемого усилия при прессовании.
Это достигается тем, что в устройстве для прессования древесины, включающем корпус с установленной в нем матрицей коробчатого сечения и пуансон в виде клина, который выполнен в виде закрепленных на боковых гранях валков, диаметр которых возрастает от вершины клина к его основанию, согласно изобретению между пуансоном и заготовкой из древесины расположена фиксирующая планка, длина пуансона превышает длину матрицы на 20 см, а каждые два валка, расположенные напротив друг друга, соприкасаются между собой боковыми поверхностями.
В данном устройстве, в отличие от прототипа, отсутствует сердечник, так как при движении сердечника между сжатыми заготовками из древесины возникает большая сила трения. Из-за этого деформируются поверхностные слои древесины, и требуется большое усилие для продавливания пуансона с сердечником.
Устройство поясняется чертежами, где на фиг.1 представлен продольный разрез устройства до прессования, на фиг.2 - поперечный разрез устройства, на фиг.3 - матрица с древесиной после прессования.
Устройство содержит станину 1, на которой установлены две съемные матрицы 2. Внутрь каждой матрицы устанавливают заготовку 3 и фиксирующую планку 4. Между матрицами располагается клиновидный пуансон 5. Пуансон состоит из двух стальных плит, между которыми установлены ролики 6. При этом валки располагаются в два ряда на двух противоположных сторонах, а их диаметры равномерно увеличиваются от одного торца пуансона к другому. Кроме того, каждые два валка, расположенные напротив друг друга, соприкасаются между собой. Угол между боковыми поверхностями пуансона составляет 3°.
3
3
Устройство работает следующим образом. В матрицу устанавливают заготовку из древесины с размерами 300×80×40 см (последний размер в направлении прессования), начальной плотностью 540-600 кг/см и влажностью 10-15%. Затем в матрицу устанавливают фиксирующую планку. После этого две матрицы с заготовками устанавливают на станину устройства и производят прессование древесины. Затем прессованную древесину фиксируют в матрице при помощи фиксирующих стержней. После этого матрицу с древесиной извлекают из устройства и укладывают в сушильную камеру, где проводят термообработку древесины при температуре 90-100°С в течение 6 часов. Затем матрицу вынимают из сушильной камеры и дают ей остыть. После чего из матрицы извлекают спрессованную древесину. По предлагаемому способу получается брус из прессованной древесины размерами 300×80×30 см, плотностью 720-800 кг/см (в зависимости от начальной плотности) и влажностью 4-6%.
3
3
Пример 1. Брус из древесины ольхи (плотность 540 кг/м) с размерами 300×80×40 см (последний размер в направлении прессования) и влажностью 10% укладывают в матрицу, установленную на станине устройства, и производят прессование и фиксируют новую форму при помощи фиксирующих стержней. После этого матрицу с древесиной извлекают из устройства и укладывают в сушильную камеру, где проводят термообработку древесины при температуре 90°С в течение 6 часов. Затем матрицу вынимают из сушильной камеры и дают ей остыть. После чего из матрицы извлекают спрессованную древесину. Готовым результатом является брус из прессованной древесины с размерами 300×80×30 см, плотностью 720 кг/см и влажностью 4%.
3
3
Пример 2. Брус из древесины березы (плотность 600 кг/м) с размерами 300×80×40 см (последний размер в направлении прессования) и влажностью 15% укладывают в матрицу, установленную на станине устройства, и производят прессование и фиксируют новую форму при помощи фиксирующих стержней. После этого матрицу с древесиной извлекают из устройства и укладывают в сушильную камеру, где проводят термообработку древесины при температуре 90-100°С в течение 6 часов. Затем матрицу вынимают из сушильной камеры и дают ей остыть. После чего из матрицы извлекают спрессованную древесину. Готовым результатом является брус из прессованной древесины с размерами 300×80×30 см, плотностью 800 кг/см и влажностью 6%.
Преимуществами данного способа являются снижение брака при прессовании и снижение усилия, потребного для прессования, как видно из таблицы.
№
Порода древесины заготовки
Брак продукции
Усилие на пуансоне, кН
по прототипу
предлагаемый способ
по прототипу
предлагаемое устройство
1
ольха
12
4
5000
600
2
береза
15
5
6000
750